(57)【要約】【課題】タック性，耐折性，低応力性，半田耐熱性に優れ、しかも良好なアルカリ現像性および絶縁性を備えた感光性樹脂組成物を提供する。【解決手段】下記の（Ａ）〜（Ｅ）成分を含有する感光性樹脂組成物である。しかも、上記感光性樹脂組成物は、紫外線露光前の２５℃における貯蔵弾性率が１０〜８００ＭＰａである。（Ａ）カルボキシル基含有線状重合体。（Ｂ）エチレン性不飽和基含有重合性化合物。（Ｃ）光重合開始剤。（Ｄ）下記の一般式（１）で表されるエポキシ樹脂。【化１】2006301186.tif 000015（Ｅ）重量平均分子量９００〜６００００のビスフェノールＡ型エポキシ樹脂および重量平均分子量９００〜６００００のビスフェノールＦ型エポキシ樹脂の少なくとも一方。【選択図】なし【特許請求の範囲】
【請求項１】
下記の（Ａ）〜（Ｅ）成分を含有する感光性樹脂組成物であって、紫外線露光前の２５℃における貯蔵弾性率が１０〜８００ＭＰａであることを特徴とする感光性樹脂組成物。
（Ａ）カルボキシル基含有線状重合体。
（Ｂ）エチレン性不飽和基含有重合性化合物。
（Ｃ）光重合開始剤。
（Ｄ）下記の一般式（１）で表されるエポキシ樹脂。
【化１】
2006301186.tif 000013
（Ｅ）重量平均分子量９００〜６００００のビスフェノールＡ型エポキシ樹脂および重量平均分子量９００〜６００００のビスフェノールＦ型エポキシ樹脂の少なくとも一方。
【請求項２】
上記（Ｅ）成分の含有量が、感光性樹脂組成物全体の１〜２０重量％に設定されている請求項１記載の感光性樹脂組成物。
【請求項３】
上記（Ａ）成分であるカルボキシル基含有線状重合体の重量平均分子量が５０００〜５００００である請求項１または２記載の感光性樹脂組成物。
【請求項４】
上記（Ａ）成分であるカルボキシル基含有線状重合体が、トリブロモフェノキシエチル（メタ）アクリレートを含有する共重合成分を用いて得られるものである請求項１〜３のいずれか一項に記載の感光性樹脂組成物。
【請求項５】
上記トリブロモフェノキシエチル（メタ）アクリレートの含有量が、共重合成分全体の２０〜９２重量％の範囲に設定されている請求項４記載の感光性樹脂組成物。
【請求項６】
上記（Ｂ）成分であるエチレン性不飽和基含有重合性化合物が、下記の一般式（２）で表されるビスフェノールＡ系（メタ）アクリレート化合物である請求項１〜５のいずれか一項に記載の感光性樹脂組成物。
【化２】
2006301186.tif 000014
【請求項７】
上記（Ａ）〜（Ｅ）に加えて、下記の（Ｆ）を含有する請求項１〜６のいずれか一項に記載の感光性樹脂組成物。
（Ｆ）芳香族リン酸エステル化合物。
【請求項８】
導体回路パターン上に、請求項１〜７のいずれか一項に記載の感光性樹脂組成物を用いて感光性樹脂組成物層を形成し、これを所定のパターンに露光して現像することによりカバー絶縁層を形成してなる配線回路基板。
【発明の詳細な説明】
【技術分野】
【０００１】
本発明は、感光性樹脂組成物およびそれを用いて得られる、ソルダーレジストを有する配線回路基板に関するものである。
【背景技術】
【０００２】
半田付けによって半導体素子等の電子部品を実装する配線回路基板には、カバーレイと称される接着剤層が形成されたポリイミドフィルムを所定の形状に打ち抜いたものを、導体パターン上に貼り付けたり、あるいはソルダーレジストと呼ばれる耐熱性材料をスクリーン印刷法や露光現像法によって必要な部分に設けたりというように、導体パターン上にカバー絶縁層（ソルダーレジスト層を含む）を設けることが行われている。
【０００３】
このようなカバー絶縁層には、半田による部品実装時の半田耐熱性，絶縁性，難燃性，さらにフレキシブルプリント配線板においては耐折性等の特性が要求される。
【０００４】
現状では、上記接着剤層が形成されたポリイミドフィルムを所定の形状に打ち抜いて形成されるカバーレイが上記のような特性を満足するものとして最も多く使用されているが、型抜きに際して高価な金型を必要とし、さらに打ち抜いたフィルムを人手で位置合わせして貼り合わせるという作業を必要とすることから高コストになり、また微細パターンの形成が困難であるという問題がある。
【０００５】
このような問題を解決するために、例えば、ビスフェノールＡ型エポキシ樹脂，ビスフェノールＦ型エポキシ樹脂，ノボラック型エポキシ樹脂等のエポキシ樹脂を主成分とする液状の感光性レジスト材料が提案されている（特許文献１，２，３参照）。これらは、微細パターンの形成を可能とするものである。また、微細パターンの形成性および耐折性や低応力性に優れた、ウレタンアクリレートを主成分とした耐折性に優れた感光性レジスト材料が提案されている（特許文献４参照）。
【特許文献１】特開平７−２０７２１１号公報
【特許文献２】特開平８−１３４３９０号公報
【特許文献３】特開平９−５９９７号公報
【特許文献４】特開平７−２５３６６６号公報
【発明の開示】
【発明が解決しようとする課題】
【０００６】
しかしながら、上記ビスフェノールＡ型エポキシ樹脂，ビスフェノールＦ型エポキシ樹脂，ノボラック型エポキシ樹脂等のエポキシ樹脂を主成分とする液状の感光性レジスト材料は、上記各種エポキシ樹脂を主成分とするため、耐折性や低応力性に乏しいという問題を有している。また、上記ウレタンアクリレートを主成分とした耐折性に優れた感光性レジスト材料は、半田耐熱性に関して充分なものとはいえないという問題がある。
【０００７】
また、液状の感光性ソルダーレジストを使用して画像を形成する工程では、塗布工程〜乾燥工程〜露光工程〜現像工程という手順で進められ、上記露光工程においてはソルダーレジストは画像形成用マスクと接触露光するのが一般的であるが、露光前のソルダーレジストは柔らかく、表面にタックを有すると画像形成用マスクとの位置合わせが困難となったり、画像形成用マスクとの剥離が難しく、作業性に劣るという問題があった。
【０００８】
本発明は、このような事情に鑑みなされたもので、タック性，耐折性，低応力性，半田耐熱性に優れ、しかも良好なアルカリ現像性および絶縁性を備えた感光性樹脂組成物およびそれを用いて得られる配線回路基板の提供をその目的とする。
【課題を解決するための手段】
【０００９】
上記の目的を達成するために、本発明は、下記の（Ａ）〜（Ｅ）成分を含有する感光性樹脂組成物であって、紫外線露光前の２５℃における貯蔵弾性率が１０〜８００ＭＰａである感光性樹脂組成物を第１の要旨とする。
（Ａ）カルボキシル基含有線状重合体。
（Ｂ）エチレン性不飽和基含有重合性化合物。
（Ｃ）光重合開始剤。
（Ｄ）下記の一般式（１）で表されるエポキシ樹脂。
【化１】
2006301186.tif 000002
（Ｅ）重量平均分子量９００〜６００００のビスフェノールＡ型エポキシ樹脂および重量平均分子量９００〜６００００のビスフェノールＦ型エポキシ樹脂の少なくとも一方。
【００１０】
そして、導体回路パターン上に、上記感光性樹脂組成物を用いて感光性樹脂組成物層を形成し、これを所定のパターンに露光して現像することによりカバー絶縁層を形成してなる配線回路基板を第２の要旨とする。
【００１１】
すなわち、本発明者らは、タック性，耐折性，低応力性，半田耐熱性に優れ、しかも良好なアルカリ現像性および絶縁性の全てを備えた感光性樹脂組成物を得るために一連の研究を重ねた。その結果、上記カルボキシル基含有線状重合体〔（Ａ）成分〕と、エチレン性不飽和基含有重合性化合物〔（Ｂ）成分〕とともに、上記一般式（１）で表されるエポキシ樹脂〔（Ｄ）成分〕と特定のビスフェノールＡ型エポキシ樹脂および特定のビスフェノールＦ型エポキシ樹脂の少なくとも一方〔（Ｅ）成分〕を併用して、紫外線（ＵＶ）露光前の２５℃における貯蔵弾性率を１０〜８００ＭＰａの範囲とすると、良好なタック性が得られるとともに、耐折性，低応力性，半田耐熱性に優れ、しかも良好なアルカリ現像性および絶縁性が得られるという作用を奏するため、所期の目的が達成されることを見出し本発明に到達した。
【発明の効果】
【００１２】
このように、本発明は、前記カルボキシル基含有線状重合体〔（Ａ）成分〕と、エチレン性不飽和基含有重合性化合物〔（Ｂ）成分〕とともに、上記一般式（１）で表されるエポキシ樹脂〔（Ｄ）成分〕と特定のビスフェノールＡ型エポキシ樹脂および特定のビスフェノールＦ型エポキシ樹脂の少なくとも一方〔（Ｅ）成分〕を含有し、しかも紫外線（ＵＶ）露光前の２５℃における貯蔵弾性率が１０〜８００ＭＰａの範囲に設定されてなる感光性樹脂組成物である。このため、優れた耐折性，低応力性，半田耐熱性，アルカリ現像性および絶縁性を備えるとともに、良好なタック性を備え、露光工程における作業性の向上が実現する。したがって、導体回路パターン上に、本発明の感光性樹脂組成物を用いてソルダーレジストを形成することにより各特性に優れた配線回路基板が得られ、このような配線回路基板、例えば、フレキシブルプリント配線板に、半田付け等によってＬＳＩ，ダイオード，トランジスタ，コンデンサ等の電子部品を実装して実装基板とし、携帯電話等の小型機器等に装着利用される。
【００１３】
そして、上記（Ｅ）成分の含有量を感光性樹脂組成物全体の１〜２０重量％の範囲に設定すると、耐折性および半田耐熱性に一層優れるようになる。
【００１４】
また、上記カルボキシル基含有線状重合体〔（Ａ）成分〕として、重量平均分子量（Ｍｗ）が５０００〜５００００の範囲のものを用いると、一層優れたアルカリ現像性を発揮することが可能となる。
【００１５】
さらに、上記カルボキシル基含有線状重合体〔（Ａ）成分〕として、トリブロモフェノキシエチル（メタ）アクリレートを含有する共重合成分を用いると、しかも上記トリブロモフェノキシエチル（メタ）アクリレートの割合を共重合成分全体の２０〜９２重量％の範囲に設定すると、難燃性および耐折性により一層優れるようになる。
【００１６】
そして、上記エチレン性不飽和基含有重合性化合物〔（Ｂ）成分〕として、一般式（２）で表されるビスフェノールＡ系（メタ）アクリレート化合物を用いると、感度およびアルカリ現像性に優れたものが得られるようになる。
【００１７】
そして、上記（Ａ）〜（Ｅ）成分に加えて芳香族リン酸エステル〔（Ｆ）成分〕を用いると、より一層難燃性に優れたものが得られるようになる。
【発明を実施するための最良の形態】
【００１８】
本発明の感光性樹脂組成物は、カルボキシル基含有線状重合体（Ａ成分）と、エチレン性不飽和基含有重合性化合物（Ｂ成分）と、光重合開始剤（Ｃ成分）と、特殊なエポキシ樹脂（Ｄ成分）と、特定分子量のエポキシ樹脂（Ｅ成分）とを用いて得られるものである。
【００１９】
上記カルボキシル基含有線状重合体（Ａ成分）としては、特に限定するものではないが、例えば、エポキシ樹脂に（メタ）アクリル酸を付加させて得られた化合物の水酸基に酸無水物を開環付加させたもの、ポリオールやフェノキシ樹脂等の水酸基に酸無水物を開環付加させたもの、（メタ）アクリル酸を含むエチレン性不飽和化合物の線状重合物、ポリアミド酸等が用いられる。なかでも、線状重合物の酸当量を任意に制御できることや、原料モノマー種が豊富にあることに起因して、ガラス転移温度（Ｔｇ）等の物性設計が容易であることから、（メタ）アクリル酸を含むエチレン性不飽和化合物の線状重合物を用いることが好ましい。
【００２０】
上記カルボキシル基含有線状重合体（Ａ成分）の重量平均分子量は、５０００〜５００００の範囲であることが好ましく、より好ましくは６０００〜４００００、さらに好ましくは７０００〜３００００の範囲である。すなわち、重量平均分子量が５０００未満では半田耐熱性等が悪くなる傾向がみられ、５００００を超えるとアルカリ現像性が悪くなる傾向がみられるからである。
【００２１】
また、上記カルボキシル基含有線状重合体（Ａ成分）の酸当量は、２００〜９００の範囲であることが好ましく、より好ましくは２５０〜８５０、さらに好ましくは３００〜８００の範囲である。すなわち、酸当量が２００未満では高温高湿下での銅の酸化を促進するため好ましいものではなく、９００を超えるとアルカリ現像性が悪くなる傾向がみられるからである。
【００２２】
さらに、上記カルボキシル基含有線状重合体（Ａ成分）として、上記（メタ）アクリル酸を含むエチレン性不飽和化合物の線状重合物を用いる際には、難燃性および耐折性を付与するためにトリブロモフェノキシエチル（メタ）アクリレートを共重合成分として含有することが好ましい。
【００２３】
したがって、上記カルボキシル基含有線状重合体（Ａ成分）としては、例えば、トリブロモフェノキシエチル（メタ）アクリレート、（メタ）アクリル酸およびその他のビニルモノマーとを共重合して得られる重合体があげられる。
【００２４】
上記その他のビニルモノマーとしては、例えば、（メタ）アクリル酸メチルエステル、（メタ）アクリル酸エチルエステル、（メタ）アクリル酸ブチルエステル等の（メタ）アクリル酸のアルキルエステル、（メタ）アクリル酸２−エチルヘキシルエステル、（メタ）アクリル酸テトラヒドロフルフリルエステル、（メタ）アクリル酸ジメチルアミノエチルエステル、（メタ）アクリル酸ジエチルアミノエチルエステル、スチレン、α−スチレン、ビニルトルエン、Ｎ−ビニルピロリドン、（メタ）アクリル酸２−ヒドロキシエチル、アクリルアミド、アクリロニトリル、メタクリロニトリル、Ｎ−フェニルマレイミド、シクロヘキシルマレイミド等があげられる。これらは単独でもしくは２種以上併せて用いられる。
【００２５】
上記共重合成分であるトリブロモフェノキシエチル（メタ）アクリレートの共重合量は、共重合成分の総量中、２０〜９２重量％に設定することが好ましく、より好ましくは３０〜９０重量％の範囲である。すなわち、共重合量が２０重量％未満では、難燃性が低下する傾向がみられ、９２重量％を超えると、難燃性は得られるが、硬化させたソルダーレジストのアルカリ現像性が低下する傾向がみられるからである。
【００２６】
また、上記共重合成分である（メタ）アクリル酸の共重合量は、共重合成分の総量中、８〜４０重量％に設定することが好ましく、より好ましくは１０〜３５重量％の範囲である。すなわち、共重合量が８重量％未満では、現像時間が長くなり作業性が低下する傾向がみられ、４０重量％を超えると、高温高湿下での銅の酸化を促進する傾向がみられるからである。
【００２７】
そして、上記共重合成分であるその他のビニルモノマーの共重合量は、共重合成分の総量中、０〜７２重量％であることが好ましく、より好ましくは０〜６０重量％である。すなわち、共重合量が７２重量％を超えると難燃性および現像性が低下する傾向がみられるからである。
【００２８】
上記Ａ成分とともに用いられるエチレン性不飽和基含有重合性化合物（Ｂ成分）は、特に限定するものではないが、下記の一般式（２）で表されるビスフェノールＡ系（メタ）アクリレート化合物であることが、半田耐熱性、耐折性、アルカリ現像性等の特性バランスに優れる点から好ましい。
【００２９】
【化２】
2006301186.tif 000003
【００３０】
上記式（２）中、炭素数２〜６のアルキレン基としては、例えば、エチレン基、プロピレン基、イソプロピレン基、ブチレン基、イソブチレン基、ペンチレン基、ネオペンチレン基、ヘキシレン基等があげられる。特にエチレン基であることが好ましい。
【００３１】
上記イソプロピレン基は、−ＣＨ（ＣＨ3 ）ＣＨ2 −で表される基であり、上記一般式（２）中の−（Ｏ−Ｙ1 ）−および−（Ｙ2 −Ｏ）−において結合方向は、メチレン基が酸素と結合している場合とメチレン基が酸素に結合していない場合の２種類があり、１種類の結合方向でもよいし、２種類の結合方向が混在していてもよい。
【００３２】
上記−（Ｏ−Ｙ1 ）−および−（Ｙ2 −Ｏ）−の繰り返し単位がそれぞれ２以上のとき、２以上のＹ1 および２以上のＹ2 は、互いに同一であってもよく異なっていてもよい。そして、Ｙ1 およびＹ2 が２種以上のアルキレン基で構成される場合、２種以上の−（Ｏ−Ｙ1 ）−および−（Ｙ2 −Ｏ）−は、ランダムに存在してもよいし、ブロック的に存在してもよい。
【００３３】
また、上記一般式（２）中の、２個のベンゼン環の置換可能な位置には、１個以上の置換基を有していてもよく、２個以上の置換基を有する場合には、それら置換基は互いに同じであっても異なっていてもよい。このような置換基としては、例えば、ハロゲン原子、炭素数１〜２０のアルキル基、炭素数３〜１０のシクロアルキル基、炭素数６〜１４のアリール基、アミノ基、ニトロ基、シアノ基、メルカプト基、アリル基、炭素数１〜１０のアルキルメルカプト基、炭素数１〜２０のヒドロキシアルキル基、アルキル基の炭素数が１〜１０のカルボキシアルキル基、アルキル基の炭素数が１〜１０のアシル基、炭素数１〜２０のアルコキシ基または複素環を含む基等があげられる。
【００３４】
上記一般式（２）中の、繰り返し数ｐ，ｑは、ｐ＋ｑが４〜４０となるよう選ばれる正の整数であり、より好ましくはｐ＋ｑが４〜１５となるよう選ばれる正の整数であり、特に好ましくはｐ＋ｑが５〜１３となるよう選ばれる正の整数である。すなわち、ｐ＋ｑが４未満では、耐折性が低下する傾向がみられ、ｐ＋ｑが４０を超えると、感光性樹脂組成物全体の系が親水性を示し、高温高湿下での絶縁信頼性に劣る傾向がみられるからである。
【００３５】
上記一般式（２）で表されるビスフェノールＡ系（メタ）アクリレート化合物としては、具体的には、２，２′−ビス〔４−（メタ）アクリロキシジエトキシフェニル〕プロパン、２，２′−ビス〔４−（メタ）アクリロキシテトラエトキシフェニル〕プロパン、２，２′−ビス〔４−（メタ）アクリロキシペンタエトキシフェニル〕プロパン、２，２′−ビス〔４−（メタ）アクリロキシジエトキシオクタプロポキシフェニル〕プロパン、２，２′−ビス〔４−（メタ）アクリロキシトリエトキシオクタプロポキシフェニル〕プロパン等があげられる。これらは単独でもしくは２種以上併せて用いられる。
【００３６】
上記ＡおよびＢ成分とともに用いられる光重合開始剤（Ｃ成分）としては、例えば、置換または非置換の多核キノン類（２−エチルアントラキノン、２−ｔ−ブチルアントラキノン、オクタメチルアントラキノン、１，２−ベンズアントラキノン、２，３−ジフェニルアントラキノン等）、α−ケタルドニルアルコール類（ベンゾイン、ピバロン等）、エーテル類、α−炭化水素置換芳香族アシロイン類（α−フェニル−ベンゾイン、α，α−ジエトキシアセトフェノン類等）、芳香族ケトン類（ベンゾフェノン、Ｎ，Ｎ′−テトラエチル−４，４′−ジアミノベンゾフェノン等の４，４′−ビスジアルキルアミノベンゾフェノン等）、チオキサントン類（２−メチルチオキサントン、２，４−ジエチルチオキサントン、２−クロルチオキサントン、２−イソプロピルチオキサントン、２−エチルチオキサントン等）、２−メチル−１−〔４−（メチルチオ）フェニル〕−モルホリノプロパン−１−オン等があげられる。これらは単独でもしくは２種以上併せて用いられる。
【００３７】
上記Ａ〜Ｃ成分とともに用いられる特殊なエポキシ樹脂（Ｄ成分）は、下記の一般式（１）で表されるエポキシ樹脂である。上記特殊なエポキシ樹脂（Ｄ成分）を用いることにより、耐折性および半田耐熱性に一層優れるようになる。
【００３８】
【化３】
2006301186.tif 000004
【００３９】
上記一般式（１）で表されるエポキシ樹脂は、例えば、特開２００４−１５６０２号公報に記載された方法により製造することができる。具体的には、下記の式（３）で表される２官能性フェノール化合物と、エーテル結合を含む炭化水素化合物のジビニルエーテルとを反応させ、ついで得られた２官能性フェノール樹脂にエピハロヒドリンを反応させることにより製造することができる。
【００４０】
【化４】
2006301186.tif 000005
【００４１】
上記Ａ〜Ｄ成分とともに用いられる特定分子量のエポキシ樹脂（Ｅ成分）は、重量平均分子量９００〜６００００のビスフェノールＡ型エポキシ樹脂、重量平均分子量９００〜６００００のビスフェノールＦ型エポキシ樹脂が用いられる。これらは単独でもしくは２種併せて用いられる。
【００４２】
好ましくは、重量平均分子量１２００〜６００００のビスフェノールＡ型エポキシ樹脂、重量平均分子量１２００〜６００００のビスフェノールＦ型エポキシ樹脂が用いられる。
【００４３】
本発明においては、上記Ａ〜Ｅ成分に加えて、さらに難燃性の向上を目的に、芳香族リン酸エステル化合物（Ｆ成分）を用いることができる。上記芳香族リン酸エステル化合物（Ｆ成分）としては、具体的には、下記の一般式（４）で表される化合物等があげられる。
【００４４】
【化５】
2006301186.tif 000006
【００４５】
上記式（４）中、Ｒ9 は２価の有機基であり、なかでもジヒドロキシベンゼンから２個のヒドロキシル基を除いた２価の残基または２，２−ジ（ｐ−ヒドロキシフェニル）プロパンから２個のヒドロキシル基を除いた２価の残基であることが好ましい。また、上記式（４）のＲ10およびＲ11において、炭素数１〜４のアルキル基としては、例えば、メチル基、エチル基、プロピル基、イソプロピル基、ｎ−ブチル基、ｓｅｃ−ブチル基、ｔｅｒｔ−ブチル基等があげられるが、入手容易性という観点からメチル基が好ましい。さらに、難燃性，耐折性，耐加水分解性，耐電食性等の見地から、式（４）中のＲ10およびＲ11の少なくとも一方が炭素数１〜４のアルキル基であることがより好ましい。
【００４６】
上記一般式（４）で表される芳香族リン酸エステル化合物としては、例えば、Ｒ9 が２，２′−ジ（ｐ−ヒドロキシフェニル）プロパンから２個のヒドロキシル基を除いた２価の残基であり、Ｒ10がメチル基でＲ11が水素原子である化合物、Ｒ9 が２，２′−ジ（ｐ−ヒドロキシフェニル）プロパンから２個のヒドロキシル基を除いた２価の残基であり、Ｒ10およびＲ11がメチル基である化合物、Ｒ9 がｍ−ジヒドロキシベンゼンから２個のヒドロキシル基を除いた２価の残基であり、Ｒ10がメチル基でＲ11が水素原子である化合物、Ｒ9 がｍ−ジヒドロキシベンゼンから２個のヒドロキシル基を除いた２価の残基であり、Ｒ10およびＲ11がメチル基である化合物等があげられる。
【００４７】
このような一般式（４）で表される芳香族リン酸エステル化合物は、大八化学工業社製のＰＸ２００、ＣＲ−７４７等として入手可能である。
【００４８】
本発明の感光性樹脂組成物における、上記Ａ〜Ｅ成分を用いる場合、加えてさらにＦ成分を用いる場合の各含有量は、好適にはつぎのように設定される。まず、上記Ａ成分の含有量は、感光性樹脂組成物全体の２０〜７０重量％の範囲に設定することが好ましく、より好ましくは２５〜６５重量％である。すなわち、２０重量％未満ではアルカリ現像性が不充分となる傾向があり、７０重量％を超えると半田耐熱性が不充分となる傾向がみられるからである。
【００４９】
上記Ｂ成分の含有量は、感光性樹脂組成物全体の５〜５０重量％の範囲に設定することが好ましく、より好ましくは１０〜４０重量％である。すなわち、５重量％未満では感度が不充分となる傾向がみられ、５０重量％を超えるとアルカリ現像性が低下する傾向がみられるからである。
【００５０】
上記Ｃ成分の含有量は、感光性樹脂組成物全体の０．１〜１０重量％の範囲に設定することが好ましく、より好ましくは０．２〜８重量％である。すなわち、０．１重量％未満では感度が不充分となる傾向があり、１０重量％を超えるとアルカリ現像性が低下する傾向がみられるからである。
【００５１】
上記Ｄ成分の含有量は、感光性樹脂組成物全体の１〜４０重量％の範囲に設定することが好ましく、より好ましくは２〜３０重量％である。すなわち、１重量％未満では半田耐熱性が不充分となる傾向がみられ、４０重量％を超えるとアルカリ現像性が低下する傾向がみられるからである。
【００５２】
上記Ｅ成分の含有量は、感光性樹脂組成物全体の１〜２０重量％の範囲に設定することが好ましく、より好ましくは２〜１８重量％である。すなわち、１重量％未満では紫外線（ＵＶ）露光前のソルダーレジストが柔らかく、露光工程における作業性が悪化する傾向がみられ、２０重量％を超えるとアルカリ現像性が低下する傾向がみられるからである。
【００５３】
上記Ｆ成分の含有量は、感光性樹脂組成物全体の４０重量％以下に設定することが好ましく、より好ましくは２〜３０重量％である。すなわち、２重量％未満では難燃性が低下する傾向があり、４０重量％を超えると絶縁性が悪くなる傾向がみられるからである。
【００５４】
本発明の感光性樹脂組成物には、上記各成分以外に必要に応じて、他の添加剤、すなわち、フタロシアニングリーン，フタロシアニンブルー等の顔料、シリカ，硫酸バリウム，タルク等の充填剤、消泡剤、レベリング剤、難燃剤、安定剤、２−アミノ−５−メルカプト−１，３，４−チアジアゾールや５−アミノ−１−Ｈ−テトラゾール等の密着性付与剤、ベンゾトリアゾール等の防錆剤、上記ＤおよびＥ成分以外のエポキシ樹脂、ブロックイソシアネート等の熱架橋剤等を適宜配合することができる。これらは単独でもしくは２種以上併せて用いられる。そして、これら他の添加剤は、感光性樹脂組成物全体の０．０１〜２０重量％の範囲内で用いることが好ましい。
【００５５】
本発明の感光性樹脂組成物は、上記各成分を所定の含有量となるように配合し混合することにより得られる。そして、必要に応じて有機溶剤と混合して用いることができる。上記有機溶剤としては、特に限定されるものではないが、例えば、ジエチレングリコールモノエチルエーテルアセテート、ジエチレングリコールモノブチルエーテルアセテート、ジエチレングリコールモノエチルエーテル、ジエチレングリコールモノメチルエーテル、ソルベントナフサ、Ｎ−メチルピロリドン、γ−ブチロラクトン、ブチルセロソルブ、エチルセロソルブ、メチルセロソルブ、トルエン、キシレン、メシチレン、アセトン、メチルエチルケトン、メチルイソブチルケトン等の溶剤またはこれらの混合溶剤を用いることができる。
【００５６】
上記有機溶剤を用いる場合の使用量は、特に限定されるものではないが、感光性樹脂組成物１００重量部に対して０〜２００重量部程度混合して用いることができる。
【００５７】
このようにして得られる感光性樹脂組成物は、紫外線（ＵＶ）露光前の２５℃における貯蔵弾性率が１０〜８００ＭＰａの範囲である必要がある。特に好ましくは２０〜６００ＭＰａである。すなわち、１０ＭＰａ未満では、画像形成用マスクとソルダーレジストとの密着性が大きくなり、画像形成用マスクの位置合わせが困難になったり、剥離が困難となり、８００ＭＰａを超えると、ＵＶ露光前のソルダーレジストが欠けやすくなったり、アルカリ現像性に劣るようになるからである。なお、上記ＵＶ露光前の２５℃における貯蔵弾性率は、例えば、固体粘弾性測定装置を用いて、周波数１Ｈｚ、昇温速度１０℃／分、測定温度１０〜４０℃、引っ張りモードで測定した際の、２５℃における値を読み取ることにより得られる値である。
【００５８】
本発明の感光性樹脂組成物は、例えば、フレキシブルプリント配線板等の配線回路基板用のソルダーレジスト材料として有用である他、塗料、コーティング剤、接着剤等の用途としても使用することができる。
【００５９】
上記配線回路基板用のソルダーレジスト材料として用いる際には、例えば、つぎのようにして使用される。以下、フレキシブルプリント配線板を例に順を追って説明する。
【００６０】
まず、フレキシブルプリント配線板の導体回路パターン形成面に、スクリーン印刷法、スプレー法、ロールコート法、静電塗装法により、乾燥後の厚みが５〜５０μｍとなるように本発明の感光性樹脂組成物を塗布し、５〜１２０℃で３〜６０分間程度乾燥させた後、ネガまたはポジマスクパターンフィルムを塗膜に直接接触させ、あるいは接触させずに設置し、ついで活性光線を照射する。
【００６１】
上記活性光線の光源としては、公知の各種光源、例えば、カーボンアーク灯、水銀蒸気アーク灯、超高圧水銀灯、高圧水銀灯、キセノンランプ等の紫外線を有効に照射するものが用いられる。また、写真用フラッド電球、太陽ランプ等の可視光を有効に照射するものも用いられる。
【００６２】
ついで、アルカリ性水溶液等の現像液を用いて、例えば、スプレー，揺動浸漬，ブラッシング，スクラッピング等の公知の方法により未露光部を除去して現像し、レジストパターンを製造する。
【００６３】
上記現像に用いるアルカリ性水溶液としては、０．１〜５重量％炭酸ナトリウムの希薄溶液、０．１〜５重量％炭酸カリウムの希薄溶液、０．１〜５重量％水酸化ナトリウムの希薄溶液、０．１〜５重量％四ホウ酸ナトリウムの希薄溶液等を用いることができる。
【００６４】
また、現像後、半田耐熱性，耐薬品性等を向上させる目的で、必要に応じて高圧水銀ランプによる紫外線照射や加熱を行うことができる。上記紫外線の照射量は、０．２〜１０Ｊ／ｃｍ2 程度に設定することが好ましく、また上記加熱に関しては１００〜１８０℃程度の範囲で１５〜１２０分間行うことが好ましい。この紫外線照射と加熱の順序はいずれが先であってもよいし、紫外線照射および加熱のいずれか一方のみの処理であってもよい。
【００６５】
このようにしてソルダーレジストが形成されたフレキシブルプリント配線板は、その後、半田付け等によって、ＬＳＩ、ダイオード、トランジスタ、コンデンサ等の電子部品を実装して実装基板とし、例えば、携帯電話等の小型機器等に装着されることになる。
【００６６】
つぎに、実施例について比較例と併せて説明する。
【実施例】
【００６７】
〔ポリマー（カルボキシル基含有線状重合体）ａの合成〕
Ｎ−メチルピロリドン２０ｇを窒素雰囲気下で３００ｍｌのセパラブルフラスコに入れ、攪拌しながら１３０℃に加温した。３０分保温後、トリブロモフェノキシエチルアクリレート７６ｇ、メタクリル酸１６ｇ、メタクリル酸メチル８ｇ、Ｎ−メチルピロリドン４０ｇ、触媒としてのアゾビスイソブチロニトリル０．２ｇを混合溶解した溶液を６０分でセパラブルフラスコ内に滴下し反応させた。１３０℃で２時間保温した後、さらに触媒としてのアゾビスイソブチロニトリル０．４ｇをＮ−メチルピロリドン７ｇに溶解した溶液を加え、さらに１３０℃で２時間保温した。その後、冷却して、ポリマー溶液ａ（固形分６０重量％、Ｍｗ＝１５０００）を得た。
【００６８】
〔ポリマー（カルボキシル基含有線状重合体）ｂの合成〕
Ｎ−メチルピロリドン３０ｇを窒素雰囲気下で３００ｍｌのセパラブルフラスコに入れ、攪拌しながら１５０℃に加温した。３０分保温後、トリブロモフェノキシエチルアクリレート９２ｇ、メタクリル酸８ｇ、Ｎ−メチルピロリドン６０ｇ、触媒としてのアゾビスイソブチロニトリル０．２ｇを混合溶解した溶液を６０分でセパラブルフラスコ内に滴下し反応させた。１５０℃で２時間保温した後、さらに触媒としてのアゾビスイソブチロニトリル０．４ｇをＮ−メチルピロリドン１０ｇに溶解した溶液を加え、さらに１５０℃で２時間保温した。その後、冷却して、ポリマー溶液ｂ（固形分５０重量％、Ｍｗ＝４５００）を得た。
【００６９】
〔ポリマー（カルボキシル基含有線状重合体）ｃの合成〕
Ｎ−メチルピロリドン２０ｇを窒素雰囲気下で３００ｍｌのセパラブルフラスコに入れ、攪拌しながら１３０℃に加温した。３０分保温後、フェノキシエチルアクリレート７６ｇ、メタクリル酸１６ｇ、メタクリル酸メチル８ｇ、Ｎ−メチルピロリドン４０ｇ、触媒としてのアゾビスイソブチロニトリル０．２ｇを混合溶解した溶液を６０分でセパラブルフラスコ内に滴下し反応させた。１３０℃で２時間保温した後、さらに触媒としてのアゾビスイソブチロニトリル０．４ｇをＮ−メチルピロリドン７ｇに溶解した溶液を加え、さらに１３０℃で２時間保温した。その後、冷却して、ポリマー溶液ｃ（固形分６０重量％、Ｍｗ＝１６０００）を得た。
【００７０】
〔ポリマー（カルボキシル基含有線状重合体）ｄの合成〕
γ−ブチロラクトン３０ｇを窒素雰囲気下で３００ｍｌのセパラブルフラスコに入れ、攪拌しながら１１０℃に加温した。３０分保温後、フェノキシエチルアクリレート５０ｇ、メタクリル酸２２ｇ、メタクリル酸メチル２８ｇ、γ−ブチロラクトン６０ｇ、触媒としてのアゾビスイソブチロニトリル０．２ｇを混合溶解した溶液を６０分でセパラブルフラスコ内に滴下し反応させた。１１０℃で２時間保温した後、さらに触媒としてのアゾビスイソブチロニトリル０．４ｇをγ−ブチロラクトン１０ｇに溶解した溶液を加え、さらに１１０℃で２時間保温した。その後、冷却して、ポリマー溶液ｄ（固形分５０重量％、Ｍｗ＝６００００）を得た。
【００７１】
〔ポリマー（カルボキシル基含有線状重合体）ｅの合成〕
トリブロモフェノキシエチルアクリレートを２０ｇ、フェノキシエチルアクリレートを５６ｇ用いた以外は上記ポリマー（カルボキシル基含有線状重合体）ａの合成と同様にして（下記の表１参照）ポリマー溶液ｅ（Ｍｗ＝１６０００）を得た。
【００７２】
このようにして得られた各ポリマー溶液ａ〜ｅにおける、配合成分の組成割合および重合温度、重量平均分子量を下記の表１に併せて示す。
【００７３】
【表１】
2006301186.tif 000007
【００７４】
つぎに、下記に示す各成分を準備した。
【００７５】
〔エチレン性不飽和基含有重合性化合物〕
新中村化学社製のＢＰＥ５００、エチレンオキサイド変性ビスフェノールＡ型メタクリレート〔前記式（２）中のｐ＋ｑ＝１０〕
【００７６】
〔芳香族リン酸エステル化合物〕
大八木化学社製のＣＲ７４７、芳香族リン酸エステル化合物〔式（５）中、Ｒ1 が２，２−ジ（ｐ−ヒドロキシフェニル）プロパンから２個のヒドロキシル基を除いた２価の残基であり、Ｒ2 がメチル基、Ｒ3 が水素原子〕
【００７７】
〔光重合開始剤〕
チバガイギー社製、Irgacure369 
【００７８】
〔エポキシ樹脂ｄ〕
テトラエチレングリコールジビニルエーテル変性ビスフェノールＡ型エポキシ樹脂〔前記式（１）中のＸがトリ（エチレンオキシ）エチル基、Ｒ1 〜Ｒ2 がメチル基、Ｒ3 〜Ｒ6 が水素原子、ｎの平均値が１．２〕
【００７９】
〔エポキシ樹脂Ａ〕
ジャパンエポキシレジン社製のエピコート１０１０、ビスフェノールＡ型エポキシ樹脂（重量平均分子量約５５００）
【００８０】
〔エポキシ樹脂Ｂ〕
ジャパンエポキシレジン社製のエピコート１２５６、ビスフェノールＡ型エポキシ樹脂（重量平均分子量約５３０００）
【００８１】
〔エポキシ樹脂Ｃ〕
ジャパンエポキシレジン社製のエピコート４２５０、ビスフェノールＡ型エポキシ樹脂とビスフェノールＦ型エポキシ樹脂の混合タイプ（重量平均分子量約６００００）
【００８２】
〔エポキシ樹脂Ｄ〕
ジャパンエポキシレジン社製のエピコート１００１、ビスフェノールＡ型エポキシ樹脂（重量平均分子量約９００）
【００８３】
〔エポキシ樹脂Ｅ〕
ジャパンエポキシレジン社製のエピコート８３４、ビスフェノールＡ型エポキシ樹脂（重量平均分子量約５００）
【００８４】
〔顔料〕
フタロシアニングリーン
【００８５】
〔密着性付与剤〕
５−アミノ−１−Ｈ−テトラゾール
【００８６】
〔実施例１〜９、比較例１〜６〕
下記の表２〜表３に示す各成分を同表に示す割合で配合することにより感光性樹脂組成物を作製した（なお、表中の数字は不揮発分の重量部である）。
【００８７】
【表２】
2006301186.tif 000008
【００８８】
【表３】
2006301186.tif 000009
【００８９】
このようにして得られた各感光性樹脂組成物を用いて、下記に示す方法にしたがって特性評価を行った。その結果を後記の表４〜表６に併せて示す。
【００９０】
〔ＵＶ露光前貯蔵弾性率〕
シリコーン樹脂で離型処理されたポリエチレンテレフタレートフィルム上に、上記感光性樹脂組成物溶液を乾燥後の厚みが約２０μｍになるように塗布、乾燥（８０℃×３０分）した。これをカッターナイフで３２×４０ｍｍの大きさに切り取った後、感光性樹脂組成物層のみを折り畳んで、幅約２．５〜４ｍｍ、厚み約３００〜４００μｍ、長さ約３２〜３５ｍｍの試料を作製した。この試料を用いて固体粘弾性測定装置ＲＳＡ１１（レオメトリックサイエンティフィック社製）にて、１０〜４０℃までの引張貯蔵弾性率を周波数１Ｈｚにて測定し、２５℃における値をＵＶ露光前貯蔵弾性率とした。
【００９１】
〔タック性〕
厚み２５μｍのポリイミドフィルム上に、上記感光性樹脂組成物溶液を乾燥後の厚みが２０μｍとなるように塗布、乾燥（８０℃×３０分）した。この乾燥塗膜の表面タック性を触指法により下記の基準に従い評価した。
○：タック性がなく、塗膜表面に指が触れた跡も残らなかった。
△：タック性はないが、塗膜表面に指が触れた跡は残った。
×：タック性があるもの。
【００９２】
〔耐折性〕
厚み１８μｍ、Ｌ／Ｓ（パターン幅／パターン間隔）＝５０μｍ／５０μｍの直線状銅パターンが厚み２５μｍのポリイミドフィルム上に直接形成されたフレキシブルプリント配線板を準備し、これを脱脂、ソフトエッチングして銅表面を整面した。その後、このフレキシブルプリント配線板上に、上記感光性樹脂組成物溶液を、乾燥後の厚みが２０μｍとなるように塗布し、乾燥（８０℃×３０分間）して、さらにその上に厚み３８μｍのポリエチレンフィルムを密着させ、２５０Ｗの超高圧水銀灯で、３００ｍＪ／ｃｍ2 の露光量で紫外線照射した。その後、上記ポリエチレンフィルムを剥離し、熱風循環乾燥機中で１５０℃×３０分間熱処理を行った。
【００９３】
このようにして得られた感光性樹脂組成物層が設けられたフレキシブルプリント配線板の銅回路パターンを外に向けて銅回路パターンと平行方向に１８０°折り曲げて、その折り曲げた部分の感光性樹脂組成物層のクラックの発生状況を目視で下記の基準により評価した。
○：クラックが発生しなかった。
×：クラックが発生した。
【００９４】
〔アルカリ現像性〕
脱脂、ソフトエッチングして表面を整面した厚み３５μｍの銅箔上に、上記感光性樹脂組成物溶液を、乾燥後の厚みが２０μｍとなるように塗布し、乾燥（８０℃×３０分間）して、さらにその上に厚み３８μｍのポリエチレンフィルムを密着させ、２５０Ｗの超高圧水銀灯で、３００ｍＪ／ｃｍ2 の露光量で紫外線照射した。その後、上記ポリエチレンフィルムを剥離し、３０℃の１重量％炭酸ナトリウム水溶液を用いて圧力０．２ＭＰａで９０秒間現像した。現像後の未露光部を目視により観察し、下記の基準により評価した。
○：感光性樹脂組成物の残渣がなかった。
×：感光性樹脂組成物の残渣があった。
【００９５】
〔難燃性〕
厚み２５μｍのポリイミドフィルム上に、上記感光性樹脂組成物溶液を乾燥後の厚みが２０μｍになるように、塗布して乾燥（８０℃×３０分）し、その上に厚み３８μｍのポリエチレンフィルムを密着させ、２５０Ｗの超高圧水銀灯で、３００ｍＪ／ｃｍ2 の露光量で紫外線照射した。その後、ポリエチレンフィルムを剥離し、３０℃の１重量％炭酸ナトリウム水溶液を用いて圧力０．２ＭＰａで９０秒間現像し、ついで水道水にて３０秒間洗浄した後、熱風循環乾燥機中で１５０℃×３０分間熱処理を行った。これを難燃性試験規格ＵＬ９４に準拠した装置（東洋精機製作所社製、Ｎｏ．１０３１、ＨＶＵＬ  ＵＬ燃焼テストチャンバー）、方法（ＶＴＭ法）にしたがって難燃性を評価した。
【００９６】
〔絶縁性〕
厚み１８μｍ、Ｌ／Ｓ（パターン幅／パターン間隔）＝５０μｍ／５０μｍのバイアステスト用櫛型銅パターンが厚み２５μｍのポリイミドフィルム上に直接形成されたフレキシブルプリント配線板を準備し、これを脱脂、ソフトエッチングして銅表面を整面した。その後、上記フレキシブルプリント配線板上に、上記感光性樹脂組成物溶液を乾燥後の厚みが２０μｍになるように、塗布して乾燥（８０℃×３０分間）し、その上に厚み３８μｍのポリエチレンフィルムを密着させ、２５０Ｗの超高圧水銀灯で、３００ｍＪ／ｃｍ2 の露光量で紫外線照射した。その後、ポリエチレンフィルムを剥離し、３０℃の１重量％炭酸ナトリウム水溶液を用いて圧力０．２ＭＰａで９０秒間現像し、ついでイオン交換水にて３０秒間洗浄した後、熱風循環乾燥機中で１５０℃×３０分間熱処理を行い絶縁性試験用プリント配線板を作製した。この絶縁性試験用プリント配線板を８５℃×８５％ＲＨの恒温恒湿槽に投入し、櫛型パターンの両電極間に５０Ｖの電圧をかけ、絶縁抵抗を１０００時間経過時まで槽内で測定して、下記の基準により評価した。
○：１０００時間を経過しても絶縁抵抗値が１０6 Ω以上を示したもの。
×：１０００時間以内に絶縁抵抗値が１０6 Ω未満を示したもの。
【００９７】
〔半田耐熱性〕
脱脂、ソフトエッチングして表面を整面した厚み３５μｍの銅箔上に、上記感光性樹脂組成物溶液を乾燥後の厚みが２０μｍになるように、塗布して乾燥（８０℃×３０分間）し、その上に厚み３８μｍのポリエチレンフィルムを密着させ、一辺が５ｍｍの正方形ネガパターンが形成されたガラスマスクを通して２５０Ｗの超高圧水銀灯で、３００ｍＪ／ｃｍ2 の露光量で紫外線照射した。その後、ポリエチレンフィルムを剥離し、３０℃の１重量％炭酸ナトリウム水溶液を用いて圧力０．２ＭＰａで９０秒間現像し、ついでイオン交換水にて３０秒間洗浄した後、熱風循環乾燥機中で１５０℃×３０分間熱処理を行い半田耐熱性試験用基板を作製した。
【００９８】
ついで、ロジン系フラックスＭＨ−８２０Ｖ（タムラ化研社製）を塗布した後、２６０℃の半田浴中に１０秒間浸漬して半田付け処理を行った。その後、目視により下記の基準に従い評価した。
○：半田潜り、ソルダーレジストの浮き、剥がれが発生しなかった。
×：半田潜り、またはソルダーレジストの浮きおよび剥がれが発生した。
【００９９】
【表４】
2006301186.tif 000010
【０１００】
【表５】
2006301186.tif 000011
【０１０１】
【表６】
2006301186.tif 000012
【０１０２】
上記結果から、実施例品は、ＵＶ露光前貯蔵弾性率が高く、タック性，耐折性，アルカリ現像性，絶縁性，半田耐熱性の全てにおいて良好なフレキシブルプリント配線板が得られることが明らかである。さらに、難燃剤である芳香族リン酸エステル化合物を用いた実施例品は難燃性においても優れた結果が得られた。
【０１０３】
これに対して、比較例１〜５品は、いずれもＵＶ露光前貯蔵弾性率が低くタック性に劣っていた。加えて、比較例３品は、タック性および半田耐熱性に特に劣っており、また比較例４品はタック性に特に劣るものであった。さらに、比較例５品は、耐折性およびアルカリ現像性に特に劣る結果となった。